(57)【要約】【課題】  引張強さが７８０ＭＰａ以上という高強度でありながら、音響異方性が小さく、溶接性に優れた高張力鋼板、その製造方法を提供する。【解決手段】  本発明鋼板は、mass％で、mass％で、Ｃ：0.010〜0.080％、Ｓｉ：0.02〜0.50％、Ｍｎ：1.10〜3.00％、Ｃｕ：1.60％以下、Ｎｉ：0.40〜2.50％、Ｐ：0.030％以下、Ｓ：0.010％以下、Ａｌ：0.200％以下、Ｎ：0.0100％以下、Ｃｒ：0.30〜2.00％、Ｍｏ：0.10〜1.10％、Ｔｉ：0.002〜0.030％を含み、残部がＦｅ及び不純物からなり、かつ下記式で定義されるＡＳ値およびＤＬ値がＡＳ≧4.00、ＤＬ≦2.80であり、板厚１／４部位における組織が主としてベイニティックフェライトからなり、かつ旧オーステナイト粒の長軸／短軸が平均値で1.0〜3.0とされたものである。AS=[Mn]+[Ni]+2×[Cu]、DL=2.5×[Mo]+30×[Nb]+10×[V]、[X]は元素Ｘの含有量（mass％）を表す。【選択図】        なし【特許請求の範囲】
【請求項１】
mass％で、
Ｃ：０．０１０〜０．０８０％、
Ｓｉ：０．０２〜０．５０％、
Ｍｎ：１．１０〜３．００％、
Ｃｕ：１．６０％以下、
Ｎｉ：０．４０〜２．５０％、
Ｐ：０．０３０％以下、
Ｓ：０．０１０％以下、
Ａｌ：０．２００％以下、
Ｎ：０．０１００％以下
Ｃｒ：０．３０〜２．００％、
Ｍｏ：０．１０〜１．１０％、
Ｔｉ：０．００２〜０．０３０％、
を含み、残部がＦｅ及び不純物からなり、かつ下記式で定義されるＡＳ値およびＤＬ値がＡＳ≧４．００、ＤＬ≦２．８０であり、板厚１／４部位における組織が主としてベイニティックフェライトからなり、かつ旧オーステナイト粒の長軸／短軸の平均値が１．０〜３．０であることを特徴とする音響異方性の小さい溶接性に優れた高張力鋼板。
ＡＳ＝［Ｍｎ］＋［Ｎｉ］＋２×［Ｃｕ］
ＤＬ＝２．５×［Ｍｏ］＋３０×［Ｎｂ］＋１０×［Ｖ］
ただし、［Ｘ］は元素Ｘの含有量（mass％）を表す。
【請求項２】
前記組織において、さらに旧オーステナイト粒の円相当径の平均値が７０μm 以下である、請求項１に記載した高張力鋼板。
【請求項３】
前記組織において、ＭＡが５面積％未満である請求項１又は２に記載した高張力鋼板。
【請求項４】
さらにＢ：０．００５０％以下を含有する請求項１から３のいずれか１項に記載した高張力鋼板。
【請求項５】
さらに、Ｎｂ：０．１０％以下、Ｖ：０．３０％以下のいずれか１種または２種を含有する請求項１から４のいずれか１項に記載した高張力鋼板。
【請求項６】
さらに、Ｃａ：０．００５０％以下、希土類元素：０．０１００％以下のいずれか１種または２種を含有する請求項１から５のいずれか１項に記載した高張力鋼板。
【請求項７】
さらに、Ｍｇ：０．００５０％以下を含有する請求項１から６のいずれか１項に記載した高張力鋼板。
【請求項８】
さらに、Ｈｆ：０．０５０％以下、Ｚｒ：０．１００％以下のいずれか１種または２種を含有する請求項１から７のいずれか１項に記載した高張力鋼板。
【請求項９】
さらに、Ｃｏ：２．５０％以下、Ｗ：２．５０％以下のいずれか１種または２種を含有する請求項１から８のいずれか１項に記載した高張力鋼板。
【請求項１０】
請求項１から９のいずれか１項に記載した成分を有する鋼をＡC3点〜１３００℃に加熱し、オーステナイト粒径を１００±１０μm とした鋼板試験片を歪速度１０／秒、相当歪０．２の条件で圧下し、１０秒後に組織を凍結したときに２０〜８０ vol％が再結晶粒となる部分再結晶温度域で全圧下量の５０％以上を熱間圧延し、冷却することを特徴とする音響異方性の小さい溶接性に優れた高張力鋼板の製造方法。
【請求項１１】
熱間圧延後、２００℃以下まで冷却し、その後ＡC1点以下の温度で焼き戻しを行う請求項１０に記載した製造方法。
【請求項１２】
前記焼き戻しを２回以上行う請求項１１に記載した製造方法。
【請求項１３】
熱間圧延後、１０〜６０℃／秒の冷却速度で２００℃以下まで加速冷却する請求項１０から１２のいずれか１項に記載した製造方法。
【発明の詳細な説明】
【技術分野】
【０００１】
本発明は、例えば橋梁、ペンストック、タンク、その他の大型構造物に使用される、引張強さが７８０ＭＰａ以上で、音響異方性が少なく、溶接性に優れた高張力鋼板に関する。
【背景技術】
【０００２】
橋梁用や建築用の鋼板(厚鋼板)では、溶接部に欠陥が存在すると、この部分が破壊発生の起点となりやすいため、超音波探傷試験によって欠陥部分の有無を調査し、欠陥部分が存在していた場合には、その部位を補修するといった作業が一般的に行われている。ところが、探傷方向によって著しく音速が変化する鋼板、すなわち音響異方性の高い鋼板では、超音波探傷試験で溶接欠陥部の正確な位置を検出できないため、上記分野などに適用される鋼板においては、音響異方性が小さいことが要求されている。
【０００３】
また、海洋構造物、建築構造物等の分野においては、溶接施工効率の向上から溶接欠陥検出の簡略化のため、鋼板の音響異方性が小さいことが求められており、さらに−４０℃といった極低温での溶接性（ＨＡＺ靭性、耐溶接割れ性）および母材靭性を確保した７８０ＭＰａ級高張力鋼板が要望されている。
【０００４】
従来、７８０ＭＰａ級以上の高張力鋼板では、低温靭性の確保が困難であったが、近年、母材靭性の改善を企図した技術が種々提案されている。例えば、特開平１１−１７２３６５号公報（特許文献１）には旧オーステナイト（γ）粒のアスペクト比が３以上となるように、熱間圧延における未再結晶域圧延の累積圧下率を５０％以上とすることが、特開２００１−２２０６４４号公報（特許文献２）には旧γ粒の扁平率が平均で５０％以下となるように圧延仕上げ温度（ＦＲＴ）を８５０℃以下として熱間圧延をすることが、特開２００１−２００３３４号公報（特許文献３）には熱間圧延におけるＡｒ３点以上、９００℃未満の累積圧下率を１０〜５０％とすることによってベイナイトラス幅を小さくすることが、また、特開平９−３５９１号公報（特許文献４）には、再結晶温度域で３０％以上の累積圧下率で熱間圧延することによってラス長さを短くすることが記載されている。
【０００５】
一方、７８０ＭＰａ級以上の高張力鋼において、大入熱溶接時にＨＡＺ靭性が劣化するという問題がある。その理由は、入熱が大きくなるとＨＡＺの冷却速度が遅くなり、粗大な島状マルテンサイトを生成することにより靭性が低下するからである。この問題は、大入熱溶接を行う場合、厚物、薄物のいずれにおいても発生する。このため、溶接施工時に溶接入熱が５ｋＪ／ｍｍ以下に制限されるのが通例であり、溶接効率の低下を余儀なくされていた。
【０００６】
この問題に対して、ＨＡＺ靭性を改善する技術が種々提案されている。例えば、特開２０００−１６０２８１号公報（特許文献５）には低Ｃとし、焼き入れ性向上元素であるＭｎ、Ｃｒ、Ｍｏを積極的に添加し、あるいはさらにＴｉＮを微細分散させることで旧γ粒を微細化することが、特開平６−６５６８０号公報（特許文献６）には低Ｃとし、さらにＴａ2０3の微細分散により旧γ粒を微細化することが、特開平５−１７１３４１号公報（特許文献７）にはＴｉおよびＭｇを必須成分として添加し、酸化物を分散させることにより旧γ粒を微細化し、粒内フェライトの生成を促進することが、特開平７−２３３４３７号公報（特許文献８）にはＢフリーの下でＰｃｍ≦０．２４、Ｃｅｑ≧０．４５として焼き入れ性を向上させることが、特開平２−２５４１２０号公報（特許文献９）には低炭素、Ｂフリーの下でＣｕによる析出強化を利用することが記載されている。
【０００７】
【特許文献１】特開平１１−１７２３６５号公報
【特許文献２】特開２００１−２２０６４４号公報
【特許文献３】特開２００１−２００３３４号公報
【特許文献４】特開平９−３５９１号公報
【特許文献５】特開２０００−１６０２８１号公報
【特許文献６】特開平６−６５６８０号公報
【特許文献７】特開平５−１７１３４１号公報
【特許文献８】特開平７−２３３４３７号公報
【特許文献９】特開平２−２５４１２０号公報
【発明の開示】
【発明が解決しようとする課題】
【０００８】
上記母材靭性の改善に関する技術は、変態点を下げる作用を有するＭｎ、Ｃｕ、Ｎｉの添加量が概ね少なく、Ａr3点が高くなるため、オーステナイトの未再結晶域における圧延温度を低下させることに限界があり、低温圧延による母材靭性の向上効果は少ないため、従来では−５０℃でのシャルピー衝撃試験における吸収エネルギー（ｖＥ-50 ）が１００Ｊ以上というような優れた母材靭性を得ることができなかった。
【０００９】
一方、前記ＨＡＺ靭性の改善に関する技術は、いずれも低Ｃ化することによって高冷却速度におけるＨＡＺの硬化を防止するものであり、低Ｃ化による強度の低下をＮｂ、Ｍｏ、Ｖのいずれか、もしくは複合添加することによって補おうとするものである。しかし、これらの元素を積極的に添加するとベイナイト変態時に亀裂伝播の抵抗として作用するベイナイト・ブロックが粗大化し、母材靭性やＨＡＺ靭性が劣化するという問題がある。
また、いずれの技術についても音響異方性を低減させることは考慮されておらず、音響異方性の点で問題があった。
【００１０】
本発明はかかる問題に鑑みなされたものであり、引張強さが７８０ＭＰａ以上という高強度でありながら、母材靭性、溶接性（耐溶接割れ性、ＨＡＺ靭性）に優れ、しかも音響異方性が小さく、溶接施工時の欠陥検出が簡易な高張力鋼板及びその製造方法を提供することを目的とする。
【課題を解決するための手段】
【００１１】
本発明者は上記課題に対し、種々の実験研究を行った結果、ベイニティックフェライトを主体とする鋼組織を考慮した成分設計、すなわちＣを極低量に制限した上で、母材靭性、ＨＡＺ靭性に悪影響を与えるＮｂ、Ｖ、Ｍｏの添加を抑制し、焼き入れ性向上元素であるＭｎ、Ｎｉ、Ｃｕを積極的に添加することによって熱間圧延後の冷却速度を特に制御することなく、高冷却速度から低冷却速度のいずれにおいても、ベイニティックフェライトを主体とする組織を生成させることができ、これによって優れた母材靭性及び溶接性を実現することができることを知見した。また、旧オーステナイト粒の長軸／短軸の比（扁平率）を所定範囲にコントロールすることによって音響異方性の低減を図ることができることを知見した。また、前記旧オーステナイトの扁平率は、鋼の化学成分に応じて特定の温度域で所定量の熱間圧延を行うことによって実現可能であることを知見した。本発明はこれらの知見を基に完成されたものである。
【００１２】
すなわち、本発明の高張力鋼板は、mass％で、Ｃ：０．０１０〜０．０８０％、Ｓｉ：０．０２〜０．５０％、Ｍｎ：１．１０〜３．００％、Ｃｕ：１．６０％以下、Ｎｉ：０．４０〜２．５０％、Ｐ：０．０３０％以下、Ｓ：０．０１０％以下、Ａｌ：０．２００％以下、Ｎ：０．０１００％以下、Ｃｒ：０．３０〜２．００％、Ｍｏ：０．１０〜１．１０％、Ｔｉ：０．００２〜０．０３０％を含み、残部がＦｅ及び不純物からなり、かつ下記式で定義されるＡＳ値およびＤＬ値がＡＳ≧４．００、ＤＬ≦２．８０であり、板厚１／４部位における組織が主としてベイニティックフェライトからなり、かつ旧オーステナイト粒の長軸／短軸の平均値（「平均扁平率」ということがある。）が１．０〜３．０とされたものである。前記板厚１／４部位とは板面から板厚の１／４の深さの部位をいい、板厚１／４部位における組織観察面は、通例の通り、板厚方向（板面に対して垂直方向）と圧延方向（長さ方向）とを含む面（圧延直角方向断面、ＴＤ面）である。
ＡＳ＝［Ｍｎ］＋［Ｎｉ］＋２×［Ｃｕ］
ＤＬ＝２．５×［Ｍｏ］＋３０×［Ｎｂ］＋１０×［Ｖ］
ただし、［Ｘ］は元素Ｘの含有量（mass％）を表す。
【００１３】
前記高張力鋼板の組織において、母材靭性をより向上させるには、さらに旧オーステナイト粒の円相当径の平均値（「平均円相当径」ということがある。）が７０μm 以下であることが好ましい。前記円相当径とは、旧オーステナイト粒の面積と同等の面積を有する円の直径をいう。また、前記組織において、ＭＡ（Martensite-Austenite Constituent：マルテンサイトおよびオーステナイトの混合物）を５面積％未満とすることが好ましい。
【００１４】
また、前記化学成分として、さらに(1) Ｂ：０．００５０％以下、(2) Ｎｂ：０．０１０％以下、Ｖ：０．３０％以下のいずれか１種または２種、(3) Ｃａ：０．００５０％以下、希土類元素（ＲＥＭ）：０．０１００％以下のいずれか１種または２種、(4) Ｍｇ：０．００５０％以下、(5) Ｈｆ：０．０５０％以下、Ｚｒ：０．１００％以下のいずれか１種または２種、(6) Ｃｏ：２．５０％以下、Ｗ：２．５０以下のいずれか１種または２種、の各群から選ばれる元素を単独で、あるいは複合して含有することができる。
【００１５】
また、前記高張力鋼板の好適な製造方法として、本発明の製造方法は前記成分を有する鋼をＡC3点〜１３００℃に加熱し、部分再結晶温度域で全圧下量の５０％以上を熱間圧延し、冷却するものである。また、熱間圧延後、２００℃以下まで冷却し、その後ＡC1点以下の温度で焼き戻しを１回あるいは２回以上行うことによって、母材靭性を向上させることができる。前記部分再結晶温度域とは、オーステナイト粒径を１００±１０μm とした鋼板試験片を歪速度１０／秒、相当歪０．２の条件で圧下し、１０秒後に、例えば水冷によって組織を凍結したときに２０〜８０ vol％が再結晶粒となる温度域をいう。また、熱間圧延後、１０〜６０℃／秒の冷却速度で２００℃以下まで加速冷却することによって、母材靭性をより向上させることができる。
【発明の効果】
【００１６】
本発明の高張力鋼板によれば、Ｃを極低量とし、Ｍｎ、Ｎｉ、ＣｕをＡＳ値が４．００以上になるように積極的に添加する一方、Ｍｏ、Ｎｂ、Ｖの添加をＤＬ値が２．８０以下となるように成分調整したので、熱延後の冷却速度の高低に拘わらず、また板厚が５０mm以上と厚い場合であっても、亀裂の伝播が生じ難いベイニティックフェライトを主体とする微細組織とすることができ、高強度ながら、母材靭性に優れ、かつ優れた溶接性(耐溶接割れ性、ＨＡＺ靭性）を備える。また、旧オーステナイト粒の平均扁平率を１．０〜３．０にすることにより、音響異方性を低減することができ、溶接施工時の欠陥検出作業を簡略化することができる。
【発明を実施するための最良の形態】
【００１７】
本発明鋼板の成分上の要点は、Ｃ量を極低量に制限した上で、ＨＡＺ靭性、母材靭性に悪影響を与えるＮｂ、Ｖ、Ｍｏの添加量を制限し（ＤＬ≦２．８０）、焼入れ性向上元素であるＭｎ、Ｎｉ、Ｃｕを積極的に添加（ＡＳ≧４．００）した点にある。まず、本発明鋼板の鋼成分によって熱間圧延によって生じる組織、特性をＣＣＴ図を参照して先ず説明する。
【００１８】
図１は本発明にかかるＭｎ、Ｎｉ、Ｃｕを積極的に添加した極低Ｃ系鋼（Ａ）および従来の高Ｃ系鋼（Ｂ１）、低Ｃ系鋼（Ｂ２）のＣＣＴ図を示す。図中、ＢＦはベイニティック・フェライト、ＧＢＦはグラニュラ・ベイニティック・フェライト、Ｍはマルテンサイト、Ｂはベイナイト、Ｆはフェライトを示す。
同図より、本発明の鋼板では、熱間圧延後の冷却が高冷却速度（ＣＲ１）、低冷却速度（ＣＲ２）のいずれにおいても、ＢＦが面積率で８５％以上、より好ましくは９０％以上生成するようになる。かかるＢＦを主体とする組織（残部はＧＢＦ、ＭＡ）により、焼き入れ、焼き戻し熱処理を特に施すことなく、肉厚が５０mm以上の厚板であっても、母材の機械的性質として７８０ＭＰａ以上の強度が得られ、また優れた靭性を備えたものになる。しかも、高冷却速度（ＣＲ１）、低冷却速度（ＣＲ２）のいずれにおいても、上記のとおり、マトリックス組織が冷却速度感受性の低いＢＦとなるため、小入熱溶接条件においてはＨＡＺの硬さを低減（耐低温割れ性を向上）させることができ、大入熱溶接条件においてもＨＡＺ靭性を確保することができる。
【００１９】
一方、従来の高Ｃ系鋼（Ｂ１）は高冷却速度（ＣＲ１）ではかなりの量のＭが生成するようになり、このため硬さの冷却速度感受性が大きく、小入熱溶接時のＨＡＺの硬さ低減と母材強度・靭性を両立させることが難しかった。また、従来の高Ｃ系鋼（Ｂ１）および低Ｃ系鋼（Ｂ２）では中冷却速度や低冷却速度（ＣＲ２）でＦあるいはＧＢＦが生成し、これに伴い粗大かつ塊状のＭＡが生成するため、母材強度や靭性が低下し、また大入熱溶接時のＨＡＺの靭性を確保することができなかった。
【００２０】
次に、鋼板の音響異方性と旧オーステナイト粒（γ粒）の扁平率との関係について説明する。なお、音響異方性については、ＪＩＳ Ｚ ３０６０に規定されている横波音速比ＣSL／ＣSC（振動方向をＬ方向（圧延方向）とＣ方向（圧延直角方向）として得られた横波音速値ＣSL（ｍ／秒）とＣSC（ｍ／秒）の比）を用いて評価することができる。
本発明者は、横波音速比ＣSL／ＣSCを、例えば１．０２０以下といった低い値、すなわち低音響異方性とすべく、横波音速比（ＣSL／ＣSC）と旧γ粒の扁平率との関係を調査した。その結果を図２に示す。図２より、旧γ粒の扁平率が３．０以下（最小値は１．０）のときに、横波音速比が１．０２０以下といった低音響異方性が達成されることがわかった。音響異方性の観点から、旧γ粒の扁平率を好ましくは１．８以下、より好ましくは１．６以下とすることが望ましい。なお、図２は後述の実施例から得られたものである。
【００２１】
また、本発明者の調査により、旧γ粒の平均円相当径と母材靭性（ｖＥ-50 ）との間に密接な関係があることがわかった。図３は旧γ粒の円相当径の平均値（「平均円相当径」ということがある。）と母材靭性（ｖＥ-50 ）との関係を示すが、図３より旧γ粒の平均円相当径を微細化するほど、母材靭性（ｖＥ-50 ）が向上することがわかる。これより、旧γ粒径の平均円相当径を７０μm 、好ましくは６０μｍ以下、より好ましくは４０μｍ以下とすることが望ましい。なお、図３は後述の実施例から得られたものである。
また、組織中のＭＡは、少ないほど母材靭性が向上する。このため、ＭＡは面積率で５．０％未満、好ましい３．０％以下、より好ましくは２．０％以下とするのがよい。ＭＡを減少させる方法については後述する。
【００２２】
次に本発明の高張力鋼板の成分限定理由について詳細に説明する。単位は全てmass％である。
Ｃ：０．０１０〜０．０８０％
Ｃは母材強度を確保するために必要な元素である。０．０１０％未満では焼き入れ性向上元素であるＭｎ、ＮｉおよびＣｕを積極的に添加しても７８０ＭＰａ以上の母材強度を確保することができないようになる。一方、０．０８０％超になると、高冷却速度側でベイニティックフェライトではなく、マルテンサイトが生成するようになり、耐低温割れ性が劣化するようになる。Ｃ量を０．０１０％以上添加するとともに０．０８０％以下に制限し、同時に適量のＭｎ、Ｎｉ、ＣｕおよびＣｒを添加することで、小入熱溶接時のＨＡＺの耐低温割れ性と母材強度を両立させ、かつ大入熱時のＨＡＺの靭性を改善することができる。このため、Ｃ量の下限を０．０１０％、好ましくは０．０３０％とし、一方その上限を０．０８０％、好ましくは０．０６０％とする。
【００２３】
Ｓｉ：０．０２〜０．５０％
Ｓｉは脱酸作用を有する元素であり、Ｓｉ量が０．０２％未満ではその効果が過小であり、一方０．５０％を超えると溶接性および母材靭性を劣化させる。このため、Ｓｉ量の下限を０．０２％とし、その上限を０．５０％、好ましくは０．２０％とする。
【００２４】
Ｍｎ：１．１０〜３．００％、Ｎｉ：０．４０〜２．５０％、Ｃｕ：１．６０％以下
これらの元素は焼き入れ性を改善する作用を有し、高冷却速度から低冷却速度に渡ってベイニティックフェライトを生成させやすくし、これらの積極的な添加と極低Ｃ化によって、小入熱溶接時のＨＡＺ靭性と耐低温割れ性を両立させ、かつ母材強度、勒性および大入熱溶接時のＨＡＺ靭性を改善することができる。
【００２５】
すなわち、Ｍｎは焼き入れ性を向上させ強度、靭性の確保に有効であり、１．１０％未満ではかかる作用が過小であり、一方３．００％超では返って低温靭性が劣化する。このため、Ｍｎ量の下限を１．１０％、好ましくは１．３０％、より好ましくは１．４０％とし、その上限を３．００％、好ましくは２．２０％、より好ましくは２．１０％とする。
Ｎｉも鋼の低温靭性の向上および焼き入れ性を高めて強度を向上させるとともに、熱間割れおよび溶接高温割れの防止にも効果がある。Ｎｉ量が０．４０％未満ではこれらの効果が過小であり、一方２．５０％を超えるとスケール疵が発生しやすくなる。このため、Ｎｉ量の下限を０．４０％、好ましくは０．５０％とし、その上限を２．５０％、好ましくは２．００％とする。
ＣｕはＭｏ、Ｍｎ、Ｎｉ、Ｃｒほどではないが焼き入れ性を向上させ、また固溶強化と析出強化によって母材強度を向上させる。かかる作用を効果的に発現させるには好ましくは０．１０％以上、より好ましくは０．５０％以上、さらに好ましくは０．８０％以上の添加が望ましい。もっとも、１．６０％を超えると母材靭性、大入熱溶接時のＨＡＺ靭性を低下させるようになるので、Ｃｕ量の上限を１．６０％、好ましくは１．２０％とする。
【００２６】
ＡＳ値：４．００以上
Ｍｎ、Ｎｉ、Ｃｕの添加量は、母材強度と密接な関係があり、ＣｕはＭｎ、Ｎｉに比して２倍程度、強度向上効果が高い。高冷却速度から低冷却速度の範囲で母材強度を７８０ＭＰａ以上にするには、後述の実施例から明らかなようにＡＳ値を４．００以上、好ましくは４．２０以上、さらに好ましくは４．４０以上となるようにＭｎ、Ｎｉ、Ｃｕを添加することが必要である。
【００２７】
Ｐ：０．０３０％以下
不純物元素であるＰは母材、溶接部の靭性に悪影響を及ぼすため、０．０３０％以下に止める。好ましくは０．０１０％以下とするのがよい。
【００２８】
Ｓ：０．０１０％以下
ＳはＭｎＳを形成して延性を低下させる元素であり、特に高強度鋼においてその影響が大きいため、０．０１０％以下、好ましくは０．００５％以下に止めるのがよい。
【００２９】
Ａｌ：０．２００％以下
Ａｌは脱酸およびミクロ組織の微細化による母材靭性向上効果を有する。かかる作用を効果的に発現させるには好ましくは０．０１０％以上、より好ましくは０．０２０％以上の添加が望ましい。もっとも、過多に添加するとかえって母材靭性が低下するため、上限を０．２００％とする。好ましくは０．０６０％以下とするのがよい。
【００３０】
Ｎ：０．０１００％以下
Ｎは後述のＴｉと結合し、ＴｉＮを形成して大入熱溶接時のオーステナイト粒を微細化し、ＨＡＺ靭性を向上させる効果を有する。かかる作用を効果的に発現させるには好ましくは０．００２０％以上、より好ましくは０．００４０％以上の添加が望ましい。しかし、Ｎの過剰な添加はは母材靭性、ＨＡＺ靭性に悪影響を与えるため、その上限を０．０１００％、好ましくは０．００８０％、より好ましくは０．００６０％以下とする。
【００３１】
Ｃｒ：０．３０〜２．００％
Ｃｒは母材、溶接部の強度を高めるが、Ｃｒ量が０．３０％未満ではかかる効果が過小であり、一方２．００％を超えると溶接性やＨＡＺ靭性を劣化させるようになる。このため、Ｃｒ量の下限を０．３０％、好ましくは０．５０％、より好ましくは０．７０％とし、その上限を２．００％、好ましくは１．５０％、より好ましくは１．００％とする。
【００３２】
Ｍｏ：０．１０〜１．１０％
Ｍｏは焼き入れ性を向上させ、強度を確保するために有効であり、また焼き戻し脆性を防止する効果を有する。Ｍｏ量が０．１０％未満ではかかる作用が過小であるので、Ｍｏ量の下限を０．１０％、好ましくは０．１５％とする。一方、Ｍｏは再結晶抑制作用があり、過多に添加すると、圧延後に粗大なオーステナイト粒となり、変態後のベイナイトブロック（ベイニティックフェライトの束）が粗大化し、母材の靭性が劣化する。また、Ｍｏはオーステナイト粒界に偏析しやすく、過剰に添加すると変態時の核生成頻度を低下させ、変態後のベイナイトブロックを粗大化させて、母材靭性、ＨＡＺ靭性を劣化させる。このため、Ｍｏ量の上限を１．１０％、好ましくは０．６０％とする。
【００３３】
ＤＬ値：２．８０以下
Ｍｏおよび後述のＮｂ、Ｖは焼き入れ性を向上させる作用があるが、その一方でベイナイトブロックを粗大化させ、母材靭性、ＨＡＺ靭性を劣化させる。このような母材靭性の劣化作用は各元素について一様ではなく、発明者等の実験によりＭｏを１としたとき、Ｎｂは１２倍程度、Ｖは４倍程度である。後述の実施例から明らかなようにＤＬ値を２．８０以下、好ましくは２．５０以下、より好ましくは２．００以下とするようにＭｏ、Ｎｂ、Ｖの添加を抑制することによって、ベイナイトブロックの粗大化を抑制し、前記ＡＳ≧４．００と、部分再結晶温度域での圧下量を熱延全圧下率の５０％以上とすることで、旧γ粒の平均円相当径が７０μm 程度以下に微細化され、ｖＥ-50 ≧１００Ｊ以上の母村靭性を確保することができ、また良好なＨＡＺ靭性を兼ね備えることができる。
【００３４】
Ｔｉ：０．００２〜０．０３０％
ＴｉはＮと結合して窒化物を形成し、溶接時におけるＨＡＺのオーステナイト粒を微細化し、ＨＡＺ靭性改善に有効な元素である。Ｔｉ量が０．００２％未満では細粒化効果が過小であり、一方０．０３０％を超えるとかえってＨＡＺ靭性を劣化させる。このため、Ｔｉ量の下限を０．００２％、好ましくは０．００５％とし、その上限を０．０３０％、好ましくは０．０２０％とする。
【００３５】
本発明の鋼板は以上の成分のほか、残部Ｆｅおよび不純物によって形成されるが、上記成分の作用、効果を損なわない範囲で特性をより向上させる元素の添加を妨げるものではない。例えば、(1) 下記範囲のＢ、(2) 下記範囲のＮｂ、Ｖのいずれか１種または２種、(3) 下記範囲のＣａ、ＲＥＭのいずれか１種以上、(4) 下記範囲のＭｇ、(5) 下記範囲のＺｒ、Ｈｆのいずれか１種または２種、(6) 下記範囲のＣｏ、Ｗのいずれか１種または２種、の各群から選ばれた元素を単独で、あるいは複合してさらに添加することができる。
【００３６】
Ｂ：０．００５０％以下
Ｂは焼き入れ性を向上させてＨＡＺ靭性を改善する作用を有する。特に、入熱量の大きい溶接の際にその効果は大きい。かかる作用を効果的に発現させるためには、０．０００５％以上の添加が好ましい。もっとも多量に添加すると、かえって母材靭性、ＨＡＺ靭性を劣化させる。このため、Ｂ量の上限を０．００５０％、好ましくは０．００４５％とする。より好ましくは０．００１０〜０．００４０％とするのがよい。
【００３７】
Ｎｂ：０．１０％以下
固溶Ｎｂは素地の焼き入れ性を向上させて母材強度、溶接継手強度を向上させる効果があり、必要に応じて添加することができる。その一方、固溶Ｎｂは加工オーステナイトの回復を抑制し、再結晶を抑制させるため、圧延後に粗大なオーステナイト粒となり、変態後のベイナイトブロックが粗大化し、母材靭性を著しく低下させる。また、Ｎｂはオーステナイト粒界に偏析しやすく、過剰に添加すると変態時の核生成頻度を低下させ、変態後のベイナイトブロックを粗大化させて、母材靭性、ＨＡＺ靭性を劣化させる。このため、Ｎｂ量の上限を０．１０％、好ましくは０．０２０％、より好ましくは０．０１５％とする。
【００３８】
Ｖ：０．３０％以下
Ｖは少量の添加により焼き入れ性および焼き戻し軟化抵抗を高くする効果があり、必要に応じて添加することができる。一方、Ｖは加工オーステナイトの回復を抑制し、再結晶を抑制させるため、圧延後に粗大なオーステナイト粒となり、変態後のベイナイトブロックが粗大化し、母材靭性を著しく低下させる。また、Ｖはオーステナイト粒界に偏析しやすく、過剰に添加すると変態時の核生成頻度を低下させ、変態後のベイナイトブロックを粗大化させて、母材靭性、ＨＡＺ靭性を劣化させる。このため、Ｖ量の上限を０．３０％、好ましくは０．０５％、より好ましくは０．０４％とする。
【００３９】
Ｃａ：０．００５０％以下、ＲＥＭ：０．０１００％以下
ＣａおよびＲＥＭはＭｎＳを球状化するという介在物の形態制御により異方性を低減する効果を有する。Ｃａ：０．００５０％超、ＲＥＭ：０．０１００％超では添加量が過剰なため母材の靭性をかえって劣化させる。このため、Ｃａ量の上限を０．００５０％、好ましくは０．００３０％とし、ＲＥＭの上限を０．０１００％、好ましくは０．００７０％としする。前記各元素を効果的に活用するには、Ｃａ：０．０００５％以上、ＲＥＭ：０．００１０％以上含有させることが好ましい。
【００４０】
Ｍｇ：０．００５０％以下
ＭｇはＭｇＯを形成し、ＨＡＺのオーステナイト粒の粗大化を抑制することによってＨＡＺ靭性を向上させる作用を有する。かかる作用を効果的に活用するには、Ｍｇ：０．０００１％以上含有させることが好ましい。Ｍｇ：０．００５０％超では添加量が過剰なため母材の靭性をかえって劣化させる。このため、Ｍｇ量の上限を０．００５０％、好ましくは０．００３５％とする。
【００４１】
Ｚｒ：０．１００％以下、Ｈｆ：０．０５０％以下
Ｚｒ、ＨｆはＴｉと同様、Ｎと窒化物を形成して溶接時におけるＨＡＺのオーステナイト粒を微細化し、ＨＡＺ靭性改善に有効な元素である。しかし、過剰に添加するとかえって母材靭性、ＨＡＺ靭性を低下させる。このため、Ｚｒ量の上限を０．１００％、Ｈｆ量の上限を０．０５０％とする。
【００４２】
Ｃｏ：２．５０％以下、Ｗ  ：２．５０％以下
Ｃｏ、Ｗは焼き入れ性を向上させ、強度を容易に確保するために有効な元素であり、Ｗの場合はさらに焼き戻し軟化抵抗を向上させる効果を有する。一方、過剰に添加すると、Ｃｏの場合はスケール疵が発生し易くなり、Ｗの場合は母材靭性が劣化するようになる。このため、Ｃｏ量、Ｗ量の上限をそれぞれ２．５０％、好ましくは１．００％とする。
【００４３】
ここで、本発明の高張力鋼板の製造方法について説明する。
本発明の製造方法においては、上記化学組成を有する鋼を用いることを前提とし、さらに旧γ粒の形態を制御するに当たり、熱間圧延条件を厳格に管理する必要がある。本発明の鋼板を製造する際の他の工程、条件は特に限定されず、通常用いられる高張力鋼板の製造工程および条件（温度、時間など）を適宜採用することができる。
【００４４】
本発明の製造方法における圧延条件は、鋼片をＡc3点〜１３００℃に加熱して完全にオーステナイト化した後、熱間圧延を行う。熱間圧延に際し、全圧下量の５０％以上、好ましくは全圧下量の７０％以上を部分再結晶温度域で圧延することが特に重要である。かかる温度域での圧延により、後述の実施例から明らかなように、部分再結晶という現象を利用して鋼板中の旧γ粒の形態（平均扁平率および平均円相当径）を所定の値に制御することができる。
【００４５】
前記部分再結晶温度域は、鋼板の化学組成に応じて変動するので、熱間圧延を実施する前に適宜の実験によりその温度域を調べておくとよい。すなわち、製造対象の鋼板と同じ化学組成を有する鋼板試験片を準備し、その試験片をオーステナイト粒径が１００±１０μm となるある温度に加熱した後、この試験片を歪速度１０／秒、相当歪０．２の条件で圧下し、１０秒後に例えば水冷により組織を凍結したときに、その再結晶粒が２０〜８０ vol％となる温度範囲、すなわち部分再結晶温度域を予め求めておく。
【００４６】
前記熱間圧延後の冷却手段や冷却条件は特に限定されず、常法に従い、空冷すればよい。特に、鋼組織の９０ 面積％（vol％）以上をベイニティックフェライト（ＢＦ）にするには、上記熱間圧延後、好ましくは５℃／秒程度以上、より好ましくは１０℃／秒以上程度の冷却速度でベイナイト変態終了温度以下まで、好ましくは２００℃以下まで加速冷却することが望ましい。本発明の成分範囲では、ベイナイト変態終了温度は４００℃程度であり、確実にベイナイト変態終了温度以下まで冷却するには、上記のとおり２００℃以下まで加速冷却することが好ましい。熱間圧延後の鋼板を加速冷却することにより、ＭＡ組織の生成、成長が抑制されて当該組織の平均円相当径も小さくなり、母材の靭性がより向上する。加速冷却する際の冷却速度の上限は特に規定しないが、６０℃／秒を超えて過度に速い冷却速度で冷却する必要はなく、またそのような冷却速度を得るには特殊な冷却装置が必要となるので、通常、６０℃／秒以下で十分である。前記加速冷却を行うには、熱間圧延後、水冷（シャワー水冷、噴霧水冷を含む。）を行えばよい。もっとも、本発明の成分系は冷却速度の影響が少ないので、空冷でもよい。板厚が大きいほど冷却速度は低下するが、熱間圧延後に空冷した場合、板厚８０mmの熱延鋼板で平均冷却速度は０．１５℃／秒程度、板厚５０mmの熱延鋼板で平均冷却速度は０．３℃／秒程度であるが、この程度の冷却速度でも問題はなく、所期の高張力鋼板が得られる。なお、板厚２０mmの熱延鋼板では、平均冷却速度は１℃／秒程度である
【００４７】
また、熱間圧延後、冷却した後、必要に応じてＡc1点以下の温度で焼戻しを１回あるいは２回以上行ってもよい。焼戻し後の冷却は、空冷でよい。焼戻しは、より高い母材靭性を発現させたい場合には有効な手法である。焼戻しにより靭性阻害因子であるＭＡ組織をフェライトとセメンタイトに分解できるので、焼戻し回数が多いほど、母材靭性の向上効果は大きい。もっとも、本発明の高張力鋼板は、いわゆる調質処理を施さない非調質鋼板のままで、高強度でありながら、低音響異方性、母材靭性、溶接性に優れるため、焼戻し工程は必ずしも必要ではなく、同工程を省略することによって生産コストを低減することができる。
【００４８】
次に、実施例を挙げて本発明をより具体的に説明するが、本発明はかかる実施例によって限定的に解釈されるものはでない。
【実施例】
【００４９】
表１〜５に示す鋼を通常の溶製法により溶製してスラブとし、表６〜１０に示すように、同表に示す条件で加熱した後、熱間圧延を行い、加速冷却を行う場合（試料No. ５９，６０，６０Ａ）、２００℃以下の温度まで同表に示す条件で冷却した後、さらに必要に応じて焼戻し処理を行い、空冷にて冷却した。なお、表６〜１０の各試料は、表１〜５の同番号の鋼を用いて製造された。また、部分再結晶温度域での圧下量は熱間圧延における全圧下率に対する部分再結晶温度域で圧延された圧下率の割合（％）を示す。
【００５０】
得られた熱延板に対し、熱延板の板厚の１／４部位から組織観察試験片を採取し、光学顕微鏡観察（倍率４００倍）を行ったところ、ＢＦを主体とし、残部がほぼＧＢＦであって、ＢＦやＧＢＦの界面にＭＡが生成した組織となっていた。また、ＢＦ及びＭＡの面積分率を測定するため、組織観察試験片をナイタール腐食後、ＳＥＭ（走査電子顕微鏡）を用いて倍率１０００倍で組織を撮影し、撮影した画像を画像解析ソフト（名称 Image-Pro、プラネトロン社製）を用いて解析し、これらの面積率を求めた。なお、ＢＦとＧＢＦとは、その形態が前者は針状ないし柱状であり、一方後者は塊状であり、形態が異なるため容易に区別される。
【００５１】
また、前記組織観察試験片を用いて、旧γ粒の扁平率および円相当径を以下の要領にて求めた。鏡面研磨した試験片を、山本科学工具研究社製ＡＧＳ液や、２％硝酸−エタノール液（総称：２％ナイタール液）などを用いて腐食処理する。腐食条件は、上記ＡＧＳ液の場合は室温で５〜１０分、２％ナイタール液の場合は室温で５〜３０秒とする。腐食後の試験片を、光学顕微鏡を用いて倍率４００倍で観察して写真撮影を行う。得られた顕微鏡写真について、画像解析ソフト（名称 Image-Pro Plus、Media Cybernetics 社製）を用いて画像解析を行い、円相当径を求め、また旧γ粒長軸、短軸の長さを求めて扁平率（長軸／短軸）の値を算出する。
【００５２】
また、試料鋼板を用いて音響異方性を調べた。音響異方性は、ＪＩＳ Ｚ ３０６０の規定に従って、振動方向がＬ方向（圧延方向）の横波音速値ＣSL（ｍ／秒）とＣ方向（圧延直角方向）の横波音速値ＣSC（ｍ／秒）とを測定し、横波音速比ＣSL/ＣSCを求め、これにより評価した。
【００５３】
また、下記要領にて引張試験、衝撃試験を行い、母材の機械的性質を調べた。
引張試験は、各鋼板の板厚１／４部位から採取したＪＩＳ４号試験片を用いて行い、０．２％耐力、引張強さを測定した。また、衝撃試験は各鋼板の板厚１／４部位から採取したＪＩＳ４号試験片を用いて、−５０℃でシャルピー衝撃試験を行い、吸収エネルギー（ｖＥ-50 ）を求めた。本発明では、母材靭性として、ｖＥ-50 ＝１００（Ｊ）を合格基準とした。
【００５４】
さらに、引張強さが７８０ＭＰａ以上、母材靭性がｖＥ-50 ≧１００（Ｊ）のもの全てと、合格基準に達しなかったものの一部に対して、下記の要領にてＨＡＺ靭性、耐低温割れ性を調べた。
ＨＡＺ靭性は、入熱５ｋＪ／ｍｍ、１０ｋＪ／ｍｍ、さらに１５ｋＪ／ｍｍで溶接（サブマージアーク溶接）を行い、ボンド部を含む図４に示す試験片採取部位３からＪＩＳ４号試験片を採取し、シャルピー衝撃試験を行い、ボンド部の吸収工ネルギ（ｖＥ-40 ）を求め、ｖＥ-40 ≧８０Ｊを合格レベルとした。図中、１は鋼板、２は溶接金属部であり、３が試験片採取部位であり、板厚中心から開先開き側に位置している。入熱が１５ｋＪ／ｍｍの超大入熱溶接は、冷却速度が非常に遅くなった場合の合金元素の影響を見るために実施したものである。
耐低温割れ性はＪＩＳＺ３１５８に規定されたｙ形溶接割れ試験方法に基づいて、入熱１．７ｋＪ／ｍｍで被覆アーク溶接を行い、ルート割れ防止予熱温度を測定した。予熱温度が０℃とあるのは、試験に供した鋼板を０℃に冷やした状態で溶接を行い、溶接後に割れが生じなかったものを示す。
【００５５】
上記調査結果を表６〜表１０に併せて示す。また、旧γ粒の平均扁平率と音響異方性との関係を図２（プロットした試料No. １〜１２）、旧γ粒の平均円相当径と母材靭性の関係を図３（プロットした試料No. １〜４）、ＡＳ値と引張強さとの関係を図５（プロットした試料No. １１，１８〜２１，６２，７３，８４）に示す。また、ＭＡ面積率と母材靭性との関係を、熱間圧延後の冷却条件と焼戻し回数に基づいて整理したグラフを図６に示す。図中、○は加速冷却後、焼戻しを２回行ったもの（試料No. ５９〜６０Ａ）を、□は空冷後、焼戻しを２回行ったもの（試料No. ５７，５８）を、△は空冷後、焼戻しを１回行ったもの（試料No. １〜４１）を示す。
【００５６】
すでに述べたように、図２より、旧γ粒の扁平率が３．０以下で横波音速比が１．０２０以下といった低音響異方性が得られることがわかる。また、図３より、旧γ粒の平均円相当径を微細化するほど、母材靭性（ｖＥ-50 ）が向上し、旧γ粒径の平均円相当径を７０μｍ以下とすることにより、吸収エネルギーが１００Ｊ程度以上となることがわかる。また図５より、ＡＳ値を４．００以上とすることによって引張強さが７８０ＭＰａ以上の高強度鋼板が得られることがわかる。また、図６より、焼戻しを２回行うことにより、さらに熱間圧延後に加速冷却を行うことによりＭＡが低減し、母材靭性が向上することが分かる。もっとも、焼戻しを２回行っても、発明成分を充足しない試料No. ９６〜９８（比較例）では、製造条件が適正であっても、引張強さが７８０ＭＰａ未満となったり、総じて母材靭性が１００Ｊ未満となった。
【００５７】
また、表６〜８より、発明例は、母材靭性についてはｖＥ-50 がすべて１００Ｊ以上であり、また耐低温割れ性については鋼板温度が０℃でもルート割れが生じず、母材靭性および耐低温割れ性が優れている。また、ＨＡＺ靭性についても、小入熱溶接、大入熱溶接のいずれにおいてもボンド部の靭性が優れていることが確かめられた。また、発明例において、Ｂを０．０００５％以上添加したものは１５ｋＪ／ｍｍの超大入熱溶接を行った場合においても、常に１５０Ｊ以上の優れたＨＡＺ靭性が得られることが確認された。
【００５８】
一方、表９、１０に示すように、合金組成（ＡＳ値、ＤＬ値を含む。）が発明範囲を外れる比較例は、製造条件が適正であっても、引張強さが７８０ＭＰａ未満となったり、母材靭性がｖＥ-50が１００Ｊ未満となり、合格レベルに達しなかった。また、合金組成が発明範囲内であっても、製造条件が不適切で、部分再結晶温度域での圧下量が５０％未満の場合、音響異方性が１．０２０超となり、音響異方性が劣化した。
【００５９】
【表１】
2005226158.tif 000002
【００６０】
【表２】
2005226158.tif 000003
【００６１】
【表３】
2005226158.tif 000004
【００６２】
【表４】
2005226158.tif 000005
【００６３】
【表５】
2005226158.tif 000006
【００６４】
【表６】
2005226158.tif 000007
【００６５】
【表７】
2005226158.tif 000008
【００６６】
【表８】
2005226158.tif 000009
【００６７】
【表９】
2005226158.tif 000010
【００６８】
【表１０】
2005226158.tif 000011
【図面の簡単な説明】
【００６９】
【図１】本発明鋼の製造時における冷却速度と組織との関係を説明するための模式的ＣＣＴ図を示す。
【図２】実施例における旧γ粒の平均扁平率と音響異方性との関係を示す図である。
【図３】実施例における旧γ粒の平均円相当径と母材靭性の関係を示す図である。
【図４】実施例におけるＨＡＺ靭性を調べるための試験片の採取部位を示す鋼板溶接部の断面説明図を示す。
【図５】実施例におけるＡＳ値と引張強さとの関係を示す図である。
【図６】実施例におけるＭＡ面積率と母材靭性との関係を示す図である。
【図１】
2005226158.tif 000012
【図２】
2005226158.tif 000013
【図３】
2005226158.tif 000014
【図４】
2005226158.tif 000015
【図５】
2005226158.tif 000016
【図６】
2005226158.tif 000017